Brevet FR2320638A1 — publié le 19770304

La présente invention concerne une membrane poreuse et son: procédé de fabrication. On connaît déjà divers procédés pour fabriquer des membranes poreuses utilisables notamment mais non exclusivement comme séparateurs de batteries d'accumulateurs alcalines. L'un dè ces procédés connu consiste 3bombarder une feuille d'un matériau approprié au moyen d'un faisceau électronique : ce procédé présente l'inconvénient d'exiger un matériel onéreux et d'être délicat à mettre - en oeuvre. La présente invention vise à remédier a ces inconvénients en procurant un procédé permettant d'abaisser considérablement le prix de revient de la membrane poreuse obtenue et d'obtenir des trous de très petite dimension, de diamètre aisément contrôlable. A cet effet, ce procédé de fabrication d'une membrane poreuse partir d'une feuille mince est caractérisé en ce que l'on soumet la feuille à l'action d'effluvestraversant cette dernière. On peut soumettre à l'actions d'effluves des feuilles minces de matériaux divers tels que matières plastiques, métaux purs ou alliages, papiers, verres etc... Le procédé selon l'invention est mis en oeuvre dans un procédé d'effluvagecomprenant essentiellement deux plaques électrodes séparées par un diélectrique et délimitant entre elles un espace ot l'on place la feuille a soumettre aux effluves. On applique entre les plaques électrodes une tension électrique alternative dont la valeur est choisie de manière qu'il nty ait jamais aucun claquage électrique entre les électrodes . Cette tension dépend aussi de la nature du diélçctrique utilisé. On produit ainsi une pluie d'effluves électriques entre les plaques électrodes, effluves dont l'une des propriétés est de perforer la ot les feuilles placées dans la zone d'effluvate. Les plaques électrodes doivent être en un métal inoxydable. L'épaisseur et la nature du diélectrique dépendent des différentes applications, de même que la distance entre les plaques électrodes. Les plaques électrodes de l'appareil d'effluvage sont reliées respectivement aux deux bornes de sortie d'un générateur de haute tension électrique dont la fréquence dépend de chaque cas particulier de perforation désirée. La tension, la fréquence et le temps de séjour determinente diamètre des trous perforés dans la feuille et le nombre de ces trous. Dans une application particulière la fabrication de membranes poreuses utilisables comme séparateurs de batteries accuflulateurs alcalines , on utilise un appareil constitué de deux plaques électrodes en acier inoxydable d'épaisseur de 0,6 mm environ.Une plaque de verre au plomb d'épaisseur de 1,6 mm est placée , en tant que diélectrique, au milieu de l'intervalle entre les deux électrodes (8,6 mm)délimitant un espace d'air . On traite au moyen de cet appareil des feuilles de poly éthylène ayant une épaisseur de 0,15 mm, ces feuilles étant placées entre la plaque de verre et l'une des électrodes. On applique une tension de 15000 volts entre les électrodes sous une fréquence de 50Hz et pendant une période de temps de 15 mn environ. De cette façon, on a pu obtenir des feuilles finement perforées, convenant parfaitement à une utilisation comme membrane poreuse de séparation, le diamètre moyen des trous obtenus dans la feuille étant de l'ordre de 1 micron. On a constaté qu'il était possible de faire varier plus ou moins le diamètre des trous perforés dans la feuille ensoumettant plus ou moinslongtemps chaque feuille à l'action des effluves. REVENDICATIONS 1. Procédé de fabrication d'une membrane poreuse a partir d'une feuille mince caractérisé en ce que l'on soumet la feuille a l'action d'effluves traversant cettetdernière. 2. Procédé selon la revendication 1, caractérisé en ce que l'on place la feuille entre deux plaques électrodes conductrices parallèles et on applique entre ces plaques une tension électrique alternative élevée mais toutefois inférieure à la tension de claquage de l'air. 3. Procédé selon la revendication 2, caractérisé en ce que l'on place la feuille entre une plaque di-électrique intermédiaire et l'une des plaques électrodes. 4, Membrane poreuse obtenue par le procédé suivant l'une quelconque des revendications 1 à 3.